【事件の表示】
　特許第６１４４８９３号発明「光硬化性樹脂組成物」の特許異議申立事件について、次のとおり決定する。
【結　論】
　特許第６１４４８９３号の特許請求の範囲を訂正請求書に添付された訂正特許請求の範囲のとおり、訂正後の請求項〔１ないし４〕について、訂正することを認める。
　特許第６１４４８９３号の請求項１ないし４に係る発明を維持する。
【理　由】
第１　手続の経緯  
　特許第６１４４８９３号（以下、「本件特許」という。）の請求項１ないし４に係る特許についての出願は、２０１２年１０月１１日を出願日とする出願であって、平成２９年５月１９日に特許権の設定登録がされ、同年６月７日にその特許公報が発行され、その後同年１２月５日付けで、その請求項１ないし４に係る発明の特許に対し、特許異議申立人　岡林　茂（以下、「特許異議申立人」という。）により特許異議の申立てがされ、当審において平成３０年２月２７日付けで取消理由（以下、「取消理由」という。）が通知され、同年４月２７日付けで特許権者　アイカ工業株式会社（以下、「特許権者」という。）から意見書が提出されるとともに訂正の請求（以下、「本件訂正の請求」という。）がされ、同年５月１８日付けで特許異議申立人に訂正請求があった旨の通知（特許法第１２０条の５第５項）をしたが、何の応答もされなかったものである。
第２　訂正の適否について
１　訂正の内容 
　
　本件訂正の請求による訂正の内容は、次のとおりである。なお、下線は訂正箇所を示すものである。
（１）訂正事項１
　特許請求の範囲の請求項１の
「数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであることを特徴とする光硬化性樹脂組成物。」
を
「数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基
、又は
に訂正する。 
（２）訂正事項２
　特許請求の範囲の請求項２に「単官能アクリルアミドが、ジメチルアクリルアミド、イソプロピルアクリルアミド、ジエチルアクリルアミド、ヒドロキシエチルアクリルアミドからなる群から選ばれることを特徴とする請求項１に記載の光硬化性樹脂組成物。」とあるうち、請求項１を引用するものについて、独立形式に改め、
「
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
に訂正する。
（３）訂正事項３
　特許請求の範囲の請求項３に「さらに、２２０〜２６０ｎｍに最大吸収波長を有する紫外線重合開始剤と、３００〜３８０ｎｍに最大吸収波長を有する紫外線重合開始剤とを、３：１〜７：１の割合で含むことを特徴とする請求項１又は２に記載の光硬化性樹脂組成物。」とあるうち、請求項１を引用するものについて、独立形式に改め、
「
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
に訂正する。
（４）訂正事項４
　
　特許請求の範囲の請求項４に「ポリエステル主鎖のウレタンアクリレート、芳香環を有する単官能アクリレート、嵩高官能基を有する単官能アクリレート、単官能アクリルアミドはラジカル重合性成分中、４０〜８０重量％、１０〜２５重量％、５〜１２重量％、５〜１２重量％含まれることを特徴とする請求項１〜３のいずれかに記載の光硬化性樹脂組成物。」とあるうち、請求項１を引用するものについて、独立形式に改め、
「
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
に訂正する。
（５）訂正事項５
　明細書の段落【０００９】に「嵩高官能基を有する単官能アクリレートがジシクロペンタニル基、イソボルニル基、アダマンタニル基、テトラヒドロフラニル基、又は、シクロヘキサニル基を有する単官能アクリレート」と記載されているのを、
「嵩高官能基を有する単官能アクリレートがジシクロペンタニル基、イソボルニル基、アダマンタニル基
、又は
（６）訂正事項６
　明細書の段落【００１０】に「請求項２の発明は、単官能アクリルアミドが、ジメチルアクリルアミド、イソプロピルアクリルアミド、 ジエチルアクリルアミド、ヒドロキシエチルアクリルアミドからなる群から選ばれることを特徴とする請求項１に記載の光硬化性樹脂組成物である。」と記載されているのを、
「請求項２の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
（７）訂正事項７
　明細書の段落【００１１】に「請求項３の発明は、さらに、２２０〜２６０ｎｍに最大吸収波長を有する紫外線重合開始剤と、３００〜３８０ｎｍに最大吸収波長を有する紫外線重合開始剤とを、３：１〜７：１の割合で含むことを特徴とする請求項１又は２に記載の光硬化性樹脂組成物である。」と記載されているのを、
「請求項３の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
（８）訂正事項８
　明細書の段落【００１２】に「請求項４の発明は、ポリエステル主鎖のウレタンアクリレート、芳香環を有する単官能アクリレート、嵩高官能基を有する単官能アクリレート、単官能アクリルアミドはラジカル重合性成分中、４０〜８０重量％、１０〜２５重量％、５〜１２重量％、５〜１２重量％含まれることを特徴とする請求項１〜３のいずれかに記載の光硬化性樹脂組成物である。」と記載されているのを、
「請求項４の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
２　訂正の目的の適否、新規事項の有無、特許請求の範囲の拡張・変更の存否、一群の請求項及び独立特許要件
（１）訂正事項１について
　訂正事項１は、訂正前の請求項１の「嵩高官能基を有する単官能アクリレートがジシクロペンタニル基、イソボルニル基、アダマンタニル基、テトラヒドロフラニル基、又は、シクロヘキサニル基を有する単官能アクリレートであること」の嵩高官能基を有する単官能アクリレートに係る並列的選択肢の一部を削除して「嵩高官能基を有する単官能アクリレートがジシクロペンタニル基、イソボルニル基、アダマンタニル基、又は、シクロヘキサニル基を有する単官能アクリレートであること」としたものであるから、特許請求の範囲の減縮を目的とするものと認められる。
　また、この訂正は、新たな技術的事項を導入するものではなく、実質上特許請求の範囲を拡張し、又は変更するものではない。
　よって、この訂正は、特許請求の範囲の減縮を目的とするものであって、新規事項の追加に該当せず、また、実質上特許請求の範囲を拡張し、又は変更するものではない。
（２）訂正事項２ないし４について
　
　訂正事項２に係る訂正は、訂正前の請求項２のうち、請求項１を引用するものについて、引用形式の記載から独立形式の記載に改める訂正を含むものである。
　訂正事項３に係る訂正は、訂正前の請求項３のうち、請求項１を引用するものについて、引用形式の記載から独立形式の記載に改める訂正を含むものである。
　訂正事項４に係る訂正は、訂正前の請求項４のうち、請求項１を引用するものについて、引用形式の記載から独立形式の記載に改める訂正を含むものである。
　これらの訂正は、いずれも、請求項の記載について、訂正前の引用形式の記載を独立形式の記載に改めるものであるから、「他の請求項の記載を引用する請求項の記載を当該他の請求項の記載を引用しないものとすること」を目的とするものに該当する。また、これらの訂正は、新たな技術的事項を導入するものではなく、また、実質上特許請求の範囲を拡張し、又は変更するものではない。
（３）訂正事項５ないし８について
　訂正事項５ないし８の、明細書の段落【０００９】ないし【００１２】に係る訂正は、上記訂正事項１ないし４に係る訂正に伴って、特許請求の範囲の記載と発明の詳細な説明の記載との整合を図るため、願書に添付した明細書の段落【０００９】ないし【００１２】の記載を訂正事項１ないし４に対応するように訂正するものであるから、当該訂正事項５ないし８は、特許法第１２０条の５第２項ただし書第３号に規定する明瞭でない記載の釈明を目的とするものである。
（４）一群の請求項 
　本件訂正の請求による訂正は、訂正後の請求項１ないし４についての訂正であるが、訂正前の請求項２ないし４は訂正前の請求項１を直接又は間接的に引用するものであるので、訂正前の請求項１ないし４は、一群の請求項である。 
　したがって、本件訂正の請求は、一群の請求項に対して請求されたものである。
（５）独立特許要件
　特許異議の申立ては、訂正前の請求項１ないし４に対してされているので、訂正後の請求項１ないし４に係る発明については、訂正を認める要件として、特許法第１２０条の５第９項において読み替えて準用する同法第１２６条第７項に規定する独立特許要件は課されない。
３　小括 
　以上のとおりであるから、本件訂正の請求による訂正は、特許法第１２０条の５第２項ただし書第１号、第３号及び第４号に掲げる事項を目的とするものであり、かつ、同法同条第４項及び第９項で準用する同法第１２６条第５ないし７項の規定に適合するので、訂正後の請求項〔１ないし４〕について訂正することを認める。
第３　本件発明
１　本件訂正の請求により訂正された訂正後の請求項１ないし４に係る発明（以下、それぞれ「本件特許発明１」ないし「本件特許発明４」という。）は、訂正請求書に添付された訂正特許請求の範囲の請求項１ないし４に記載された次の事項により特定されるとおりのものである。
「
【請求項１】
　数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、又は、シクロヘキサニル基を有する単官能アクリレートであることを特徴とする光硬化性樹脂組成物。
【請求項２】
　数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、単官能アクリルアミドが、ジメチルアクリルアミド、イソプロピルアクリルアミド、ジエチルアクリルアミド、ヒドロキシエチルアクリルアミドからなる群から選ばれることを特徴とする光硬化性樹脂組成物。
【請求項３】
　数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、さらに、２２０〜２６０ｎｍに最大吸収波長を有する紫外線重合開始剤と、３００〜３８０ｎｍに最大吸収波長を有する紫外線重合開始剤とを、３：１〜７：１の割合で含むことを特徴とする光硬化性樹脂組成物。
【請求項４】
　数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、ポリエステル主鎖のウレタンアクリレート、芳香環を有する単官能アクリレート、嵩高官能基を有する単官能アクリレート、単官能アクリルアミドはラジカル重合性成分中、４０〜８０重量％、１０〜２５重量％、５〜１２重量％、５〜１２重量％含まれることを特徴とする光硬化性樹脂組成物。
」
２　当審が通知した取消理由について
　当審が通知した取消理由の概要は次のとおりである。
「理由１　本件特許発明１は、その出願前に日本国内または外国において頒布された下記の刊行物に記載された発明又は電気通信回線を通じて公衆に利用可能となった文献に記載された発明であって、特許法第２９条第１項第３号に該当し、特許を受けることができないから、その発明に係る特許は同法第１１３条第２号の規定により取り消すべきものである。」
３　取消理由における証拠方法 
　甲第１号証：特開２０００−６３４４６号公報
４　取消理由についての当審の判断
（１）甲第１号証に記載された事項及び甲第１号証に記載された発明
　
　ア　甲第１号証に記載された事項
（ア）
「【請求項１】　 
　次の成分（Ａ）、（Ｂ）および（Ｃ）； 
（Ａ）ポリオール化合物、ポリイソシアネート化合物および水酸基含有（メタ）アクリレート化合物を反応させて得られるウレタン（メタ）アクリレート、 
（Ｂ）一分子中に（メタ）アクリロイル基を少なくとも一個有する（メタ）アクリレート化合物、ならびに 
（Ｃ）光重合開始剤 
を含有し、該組成物中の塩素の含有量が組成物中０．００１重量％以下であることを特徴とする光硬化型樹脂組成物。」 
（イ）
「【０００１】 
【発明の属する技術分野】 
　本発明は、光硬化型樹脂組成物に関し、特にＤＶＤ（デジタルビデオディスクまたはデジタルバーサタイルディスク）などの情報記録ディスク製造用の光硬化型樹脂組成物に関する。 
【０００２】 
【従来の技術】 
　近年、コンピューター装置技術、コンピューターソフトウエア技術、通信技術等をはじめとする情報技術の発展により、より多くの情報を高速に伝達することが可能となってきている。これに伴いより多くの情報を高密度に記録することができる記録媒体が望まれ開発が進められつつある。このような高密度記録媒体としてＤＶＤが次世代の汎用の記録媒体として開発されている。ＤＶＤは従来のＣＤ（コンパクトディスク）と異なり、２枚のディスクを貼り合わせて製造されるために貼り合わせのための接着剤が必要となり、ホットメルト接着剤、熱硬化型接着剤、嫌気硬化型接着剤等を用いる試みがなされている。」 
（ウ）
「【０００６】 
【発明が解決しようとする課題】 
　本発明が解決しようとする課題は、優れた耐熱性と耐湿性を有する情報記録ディスク製造用の接着剤として有用な光硬化型樹脂組成物を提供することにある。 
【０００７】 
【課題を解決するための手段】 
　本発明者らは鋭意検討した結果、光硬化型樹脂組成物中の塩素含有量を低下させると、本樹脂組成物を接着剤として用いた場合、光ディスク基板面の金属膜の変質が少なくなり、耐湿・耐熱性に優れた情報記録ディスクが得られることを見いだし、本発明を完成した。」 
（エ）
「【０００９】 
【発明の実施の形態】 
　成分（Ａ）のウレタン（メタ）アクリレートは、ポリオール化合物、ポリイソシアネート化合物ならびに水酸基含有（メタ）アクリレート化合物を反応させて得られる。 
【００１０】 
　ポリオール化合物としては、ポリエーテルポリオール、ポリエステルポリオール、ポリカーボネートポリオール、ポリカプロラクトンポリオール、分子中に２個以上の水酸基を有する脂肪族炭化水素、分子中に２個以上の水酸基を有する脂環式炭化水素、分子中に２個以上の水酸基を有する不飽和炭化水素等が用いられる。これらのポリオールは単独で用いることも、２種類以上併用することもできる。」 
（オ）
「【００１９】 
　また、前記ポリエステルポリオールは、多価アルコールと多塩基酸とを反応させて得られる。ここで、多価アルコールとしては、エチレングリコール、ポリエチレングリコール、プロピレングリコール、ポリプロピレングリコール、テトラメチレングリコール、ポリテトラメチレングリコール、１，４−ブタンジオール、１，５−ペンタンジオール、１，６−ヘキサンジオール、１，７−ヘプタンジオール、１，８−オクタンジオール、ネオペンチルグリコール、１，４−シクロヘキサンジオール、１，４−シクロヘキサンジメタノール、１，２−ビス（ヒドロキシエチル）シクロヘキサン、２，２−ジエチル−１，３−プロパンジオール、３−メチル−１，５−ペンタンジオール、１，９−ノナンジオール、２−メチル−１，８−オクタンジオール、グリセリン、トリメチロールプロパン、トリメチロールプロパンのエチレンオキシド付加体、トリメチロールプロパンのプロピレンオキシド付加体、トリメチロールプロパンのエチレンオキシドとプロピレンオキシドの付加体、ソルビトール、ペンタエリスリトール、ジペンタエリスリトール、アルキレンオキシド付加ポリオール等が挙げられる。また、多塩基酸としては、例えばフタル酸、イソフタル酸、テレフタル酸、マレイン酸、フマル酸、アジピン酸、セバシン酸、等を挙げることができる。これらのポリエステルポリオールの市販品としては、クラポールＰ１０１０、クラポールＰ２０１０、ＰＭＩＰＡ、ＰＫＡ−Ａ、ＰＫＡ−Ａ２、ＰＮＡ−２０００（以上、（株）クラレ製、）トーンポリオール０２００、トーンポリオール０２２１、トーンポリオール０３０１、トーンポリオール０３１０、トーンポリオール２２０１、トーンポリオール２２２１（以上、ユニオンカーバイド社製）〕等を使用することができる。 
【００２０】 
　また、上記ポリカーボネートポリオールとしては、例えば式（１）で示されるポリカーボネートジオールが挙げられる。 
【００２１】 
【化１】 
【００２２】 
（式中、Ｒ1 は炭素数２〜２０のアルキレン基、（ポリ）エチレングリコール残基、（ポリ）プロピレングリコール残基、（ポリ）テトラメチレングリコール残基を示し、ｍは１〜３０の整数である）が挙げられる。Ｒ1 の具体例としては、１，４−ブタンジオール、１，５−ペンタンジオール、ネオペンチルグリコール、１，６−ヘキサンジオール、１，４−シクロヘキサンジメタノール、１，７−ヘプタンジオール、１，８−オクタンジオール、１，９−ノナンジオール、エチレングリコール、ジエチレングリコール、トリエチレングリコール、テトラエチレングリコール、プロピレングリコール、ジプロピレングリコール、トリプロピレングリコール、テトラプロピレングリコール等の残基が挙げられる。 
【００２３】 
　該ポリカーボネートポリオールとしては、市販品として、ＤＮ−９８０、ＤＮ−９８１、ＤＮ−９８２、ＤＮ−９８３（以上、日本ポリウレタン工業（株）製）、ＰＣ−８０００（ＰＰＧ社製）、ＰＮＯＣ１０００、ＰＮＯＣ２０００、ＰＭＣ１００、ＰＭＣ２０００（以上、（株）クラレ製）、プラクセルＣＤ−２０５、ＣＤ−２０８、ＣＤ−２１０、ＣＤ−２２０、ＣＤ−２０５ＰＬ、ＣＤ−２０８ＰＬ、ＣＤ−２１０ＰＬ、ＣＤ−２２０ＰＬ、ＣＤ−２０５ＨＬ、ＣＤ−２０８ＨＬ、ＣＤ−２１０ＨＬ、ＣＤ−２２０ＨＬ、ＣＤ−２１０Ｔ、ＣＤ−２２１Ｔ（以上、ダイセル化学工業（株）製）等を使用することができる。 
【００２４】 
　上記ポリカプロラクトンポリオールとしては、εーカプロラクトンを例えば、エチレングリコール、ポリエチレングリコール、プロピレングリコール、ポリプロピレングリコール、テトラメチレングリコール、ポリテトラメチレングリコール、１，２−ポリブチレングリコール、１，６−ヘキサンジオール、ネオペンチルグリコール、１，４−シクロヘキサンジメタノール、１，４−ブタンジオール等のジオールに付加反応させて得られるポリカプロラクトンジオールが挙げられる。これらの市販品としては、プラクセル ２０５、２０５ＡＬ、２１２、２１２ＡＬ、２２０、２２０ＡＬ（以上、ダイセル化学工業（株）製）等を使用することができる。」 
（カ） 
「【００３９】 
　本発明で用いるウレタン（メタ）アクリレートの好ましい数平均分子量は、４００〜２００００であり、特に６００〜１００００であることが好ましい。 
【００４０】 
　本発明で用いる成分（Ａ）のウレタン（メタ）アクリレートは、樹脂組成物の基材に対する密着性および粘度の点から成分（Ａ）と成分（Ｂ）と成分（Ｃ）の合計の重量を１００重量部として、５〜７０重量部含まれるのが好ましい。 
【００４１】 
　成分（Ｂ）の一分子中に（メタ）アクリロイル基を少なくとも一個有する（メタ）アクリレート化合物としては、（メタ）アクリロイル基を一つだけ有する単官能化合物と二つ以上有する多官能化合物の何れの化合物を用いてもよく、適当な比率で併用してもよい。 
【００４２】 
　上記単官能化合物としては、例えば２−ヒドロキシエチル（メタ）アクリレート、２−ヒドロキシプロピル（メタ）アクリレート、２−ヒドロキシブチル（メタ）アクリレート、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、オクタデシル（メタ）アクリレート、ステアリル（メタ）アクリレート、テトラヒドロフルフリル（メタ）アクリレート、ブトキシエチル（メタ）アクリレート、エトキシジエチレングリコール（メタ）アクリレート、ベンジル（メタ）アクリレート、シクロヘキシル（メタ）アクリレート、フェノキシエチル（メタ）アクリレート、ポリエチレングリコールモノ（メタ）アクリレート、ポリプロピレングリコールモノ（メタ）アクリレート、メトキシエチレングリコールモノ（メタ）アクリレート、エトキシエチル（メタ）アクリレート、エトキシエトキシエチル（メタ）アクリレート、メトキシポリエチレングリコール（メタ）アクリレート、メトキシポリプロピレングリコール（メタ）アクリレート、ジシクロペンタジエニル（メタ）アクリレート、ジシクロペンタニル（メタ）アクリレート、ジシクロペンテニル（メタ）アクリレート、トリシクロデカニル（メタ）アクリレート、ボルニル（メタ）アクリレート、イソボルニル（メタ）アクリレート、アダマンチル（メタ）アクリレート、ジメチルアミノエチル（メタ）アクリレート、ジエチルアミノエチル（メタ）アクリレート、７−アミノ−３，７−ジメチルオクチル（メタ）アクリレート、（メタ）アクリロイルモルホリン、２−（メタ）アクリロイルオキシエチルフタル酸、２−（メタ）アクリロイルオキシエチルヘキサヒドロフタル酸、２−（メタ）アクリロイルオキシプロピルフタル酸、２−（メタ）アクリロイルオキシプロピルテトラヒドロフタル酸、２−（メタ）アクリロイルオキシプロピルヘキサヒドロフタル酸、２−（メタ）アクリロイルオキシエチルコハク酸、トリフルオロエチル（メタ）アクリレート、テトラフルオロプロピル（メタ）アクリレート、ヘキサフルオロプロピル（メタ）アクリレート、オクタフルオロペンチル（メタ）アクリレート、ヘプタデカフルオロデシル（メタ）アクリレート、下記式（３）〜（５）で表される化合物を挙げることができる。 
【００４３】 
【化３】 
【００４４】 
〔式中、Ｒ3 は炭素数２〜６のアルキレン基またはヒドロキシアルキレン基を示し、Ｒ4 は水素原子またはメチル基を示し、Ｒ5 は水素原子または炭素数１〜１２のアルキル基を示し、ｐは０〜２０の整数を示す。〕 
【００４５】 
【化４】 
【００４６】 
〔式中、Ｒ6 は水素原子またはメチル基を示し、Ｒ7 は炭素数２〜８のアルキレン基を示し、ｑは０〜８の整数を示す。〕」
（キ） 
「【００５１】 
　上記（Ｂ）成分である（メタ）アクリレート化合物は、（Ａ）成分と（Ｂ）成分と（Ｃ）成分の合計重量を１００重量部として、本発明の組成物中に３０〜９０重量部配合するのが好ましい。 
【００５２】 
　成分（Ｃ）の光重合開始剤としては、公知の光硬化性樹脂組成物に使用されるものであれば特に制限無く使用することが可能であり、例えば、１−ヒドロキシシクロヘキシルフェニルケトン、３−メチルアセトフェノン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、ベンゾフェノン、４−クロロベンゾフェノン、４，４′−ジメトキシベンゾフェノン、４，４′−ジアミノベンゾフェノン、ベンゾインエチルエーテル、ベンゾインプロピルエーテル、ミヒラーズケトン、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、１−（４−ドデシルフェニル）−２−ヒドロキシ−２−メチルプロパン−１−オン、４−（２−ヒドロキシエトキシ）フェニル−（２−ヒドロキシ−２−プロピル）ケトン、２−メチル−１−［４−（メチルチオ）フェニル］−２−モルホリノ−プロパン−１−オン、２，４，６−トリメチルベンゾイルフェニルフォスフィネート、２，４，６−トリメチルベンゾイルジフェニルフォスフィンオキシド、２−ベンジル−２−ジメチルアミノ−１−（４−モルホリノフェニル）−ブタン−１−オン、ビス（２，６−ジメトキシベンゾイル）−２，４，４−トリメチルペンチルホスフィンオキシド、メチルベンゾイルホルメート、チオキサントン、ジエチルチオキサントン、２−イソプロピルチオキサントン、２−クロロチオキサントン、オリゴ［２−ヒドロキシ−２−メチル−１−［４−（１−メチルビニル）フェニル］プロパノン］等が挙げられる。 
【００５３】 
　これらの市販品としては、ＩＲＵＧＡＣＵＲＥ１８４、２６１、３６９、５００、６５１、９０７、ＣＧＩ−４０３、８１９、１７００、１８００、１８５０（以上、チバスペシャルティケミカルズ（株）製）、Ｌｕｃｉｒｉｎ ＴＰＯ、ＴＰＯ−Ｌ（以上、ＢＡＳＦ社製）、Ｄａｒｏｃｕｒ ９５３、１１１６、１１７３、１６６４、２２７３、２９５９、ＺＬ１ ３３３１（以上、チバスペシャルティケミカルズ（株）製）、ユベクリルＰ３６（ＵＣＢ社製）、ＶＩＣＵＲＥ５５（アクゾ社製）、ＥＳＡＣＵＲＥ ＫＩＰ１００Ｆ、ＫＩＰ１５０（ＬＡＭＢＥＲＴＩ社製）、ＫＡＹＡＫＵＲＥ ＩＴＸ、ＱＴＸ、ＤＥＴＸ、ＢＭＳ（以上、日本化薬（株）製）等を挙げることができる。これらの光重合開始剤のうち特に、ＩＲＵＧＡＣＵＲＥ１８４、３６９、６５１、９０７、Ｄａｒｏｃｕｒ１１７３、ＣＧＩ−１７００、１８００、１８５０、Ｌｕｃｉｒｉｎ ＴＰＯ、ＴＰＯ−Ｌが好ましい。 
【００５４】 
　これらは、単独で用いてもまたは二種以上組み合わせて用いてもよい。 
【００５５】 
　本発明の組成物において、成分（Ｃ）の配合量は、（Ａ）成分と（Ｂ）成分と（Ｃ）成分の合計重量を１００重量部として、通常、０．１〜２０重量部、好ましくは０．５〜１５重量部、特に好ましくは１〜１０重量部である。」 
（ク）
「【００８２】 
合成例２ 
　攪拌機機、温度計を備えた１リットルのセパラブルフラスコに、１，３−ビス（イソシアナトメチル）シクロヘキサン（商品名：タケネート６００、武田薬品工業（株）製）１７５．８ｇ、３，５−ジ−ｔ−ブチル−４−ヒドロキシトルエンを０．３ｇ、水酸基価２２４ｍｇＫＯＨ／ｇのポリカーボネートジオール（商品名：プラクセルＣＤ２０５、ダイセル化学工業（株）製）５０５．６ｇを仕込み攪拌し、乾燥空気雰囲気下で冷水浴で１０℃に冷却した後、ジラウリル酸ジ−ｎ−ブチルスズ１．３ｇを添加し内容物が１０〜３５℃に保たれるように冷水浴で冷却しながら１時間攪拌した。次いで、２−ヒドロキシエチルアクリレート１１７．２ｇを添加し５０〜７０℃で５時間攪拌を継続し反応させた。その後、反応物を取り出し数平均分子量が１１３０のウレタンアクリレート（Ａ３）を得た。 
【００８３】 
　上記ウレタンアクリレート（Ａ３）を合成例１の場合と同様にしてイオン交換水にて洗浄して精製ウレタンアクリレート（Ａ４）を得た。 
【００８４】 
実施例および比較例 
＜光硬化型樹脂組成物の調製＞ 
　撹拌機を備えた反応容器に、表１に示す組成の各成分を加えた後、撹拌混合して、実施例１〜５および比較例１〜４の樹脂組成物を調製した。実施例１、実施例３の組成物は組成の各成分を攪拌混合した後、直径５ｃｍのガラス管に顆粒状ビスマス系無機イオン交換体であるＩＸＥ−５００Ｇ（東亞合成（株）製）を５０ｃｍ充填し５０℃に保温したカラムに通液して塩化物イオンを除去した（以後、この塩化物イオン除去処理をカラム処理と称する）。 
【００８５】 
　表１における各成分は以下の通りである。 
（Ｂ）成分 
　Ｂ１ フェノキシエチルアクリレート 
　Ｂ２ １，６−ヘキサンジオールジアクリレート 
　Ｂ３ ラウリルアクリレート 
　Ｂ４ ２−ヒドロキシ−３−フェニルオキシプロピルアクリレート 
　Ｂ５ アクリロイルモルホリン 
　Ｂ６ テトラヒドロフルフリルアクリレート 
（Ｃ）成分 
　Ｃ１ １−ヒドロキシシクロヘキシルフェニルケトン 
　Ｃ２ ２−メチル−１−［４−（メチルチオ）フェニル］−２−モルホリノ−プロパン−１−オン 
　Ｃ３ オリゴ［２−ヒドロキシ−２−メチル−１−〔４−（１−メチルビニル）フェニル〕プロパン−１−オン］（商品名：Ｅｓａｃｕｒｅ ＫＩＰ１５０、Ｌａｍｂｅｒｔｉ社製） 
　Ｃ４ ２，２−ジメトキシ−１，２−ジフェニルエタン−１−オン 
（Ｄ）成分（その他成分）　 
　Ｄ１　塩化ナトリウム」 
 
（ケ）
「【００８９】 
 【表１】 
  
 」
イ　甲第１号証に記載された発明
　甲第１号証に記載された事項、特に、合成例２、実施例３および４に関する記載を整理すると、甲第１号証には次の発明（以下、「甲１発明」という。）が記載されていると認める。 
＜甲１発明＞ 
「１，３−ビス（イソシアナトメチル）シクロヘキサンと水酸基価２２４ｍｇＫＯＨ／ｇのポリカーボネートジオールと２−ヒドロキシエチルアクリレートを反応させて得られる数平均分子量が１１３０のウレタンアクリレート（Ａ３）又はその精製ウレタンアクリレート（Ａ４）５０重量部と、２−ヒドロキシ−３−フェニルオキシプロピルアクリレート（Ｂ４）１５重量部と、テトラヒドロフルフリルアクリレート（Ｂ６）２０重量部およびアクロイルモルホリン（Ｂ５）１０重量部が含まれる光硬化性樹脂組成物。」
（２）対比及び判断
　
　本件特許発明１と甲１発明を対比する。
　
　甲１発明の「数平均分子量が１１３０」、「２−ヒドロキシ−３−フェニルオキシプロピルアクリレート（Ｂ４）」、「テトラヒドロフルフリルアクリレート（Ｂ６）」、「アクロイルモルホリン（Ｂ５）」、「光硬化性樹脂組成物」は、それぞれ、本件特許発明１の「数平均分子量が８７００以下」、「芳香環を有する単官能アクリレート」、「嵩高官能基を有する単官能アクリレート」、「単官能アクリルアミド」、「光硬化性樹脂組成物」に相当する。 
　甲１発明の「ウレタンアクリレート（Ａ３）又はその精製ウレタンアクリレート（Ａ４）」は、ポリオール化合物とポリイソシアネート化合物と水酸基含有（メタ）アクリレート化合物を反応させて得られるものであり、ポリカーボネート主鎖を有するものであるから、本件特許明細書の段落【００１５】の「本発明に使用するウレタン（メタ）アクリレートはエステル構造を主鎖に持つもので、ポリエステルジオール、ポリカーボネートジオール、ポリカプロラクトンジオール等のエステル構造を有するジオールと水酸基を有する（メタ）アクリレートとポリイソシアネートから調成したものである。」との記載からみて、本件特許発明１の「ポリエステル主鎖のウレタンアクリレート」に相当する。
　そうすると両者は、
「数平均分子量が８７００以下であるポリエステル主鎖のウレタンアクリレートと、芳香環を有する単官能アクリレートと、嵩高官能基を有する単官能アクリレートおよび単官能アクリルアミドが含まれる光硬化性樹脂組成物。」 
という点で一致し、少なくとも次の相違点１で相違する。
＜相違点１＞
　本件特許発明１は、嵩高官能基を有する単官能アクリレートが「ジシクロペンタニル基、イソボルニル基、アダマンタニル基、又は、シクロヘキサニル基を有する単官能アクリレート」であるのに対し、甲１発明は、「テトラヒドロフルフリルアクリレート（Ｂ６）」である点。
　相違点１について検討する。
　甲１発明の「テトラヒドロフルフリルアクリレート（Ｂ６）」は、テトラヒドロフラニル基を有するものであって、ジシクロペンタニル基、イソボルニル基、アダマンタニル基、又は、シクロヘキサニル基を有するものではない。
　したがって、相違点１は実質的な相違点であって、本件特許発明１は、甲１発明であるとはいえない。
（３）　小括 
　したがって、取消理由１は理由がない。 
５　取消理由で採用しなかった特許異議申立ての理由についての判断
（１）取消理由で採用しなかった特許異議申立ての理由及び証拠方法 
　ア　取消理由で採用しなかった特許異議申立ての理由は、概ね次のとおりである。 
（新規性）訂正前の本件特許の請求項３に係る発明は、その出願前に日本国内または外国において頒布された下記の刊行物に記載された発明又は電気通信回線を通じて公衆に利用可能となった文献に記載された発明であって、特許法第２９条第１項第３号に該当し、特許を受けることができないから、その発明に係る特許は同法第１１３条第２号の規定により取り消すべきものである。 
（進歩性）訂正前の本件特許の請求項１ないし４に係る発明は、その出願前に日本国内において、頒布された下記の刊行物に記載された発明に基いて、その出願前にその発明の属する技術の分野における通常の知識を有する者が容易に発明をすることができたものであって、特許法第２９条第２項の規定により特許を受けることができないから、それらの発明に係る特許は同法１１３条第２号に該当し、取り消すべきものである
（明確性）訂正前の本件特許の請求項３及び４に係る特許は、特許法第３６条第６項第２号に規定する要件を満たしていない特許出願に対してされたものであるから、同法第１１３条第４号に該当し、取り消すべきものである。
イ　証拠方法
　甲第１号証：特開２０００−６３４４６号公報
　甲第２号証：光重合開始剤総合カタログ、チバ・スペシャリティケミカル　　　　　　　ズ（株）発行、発行日：２００３年５月発行、表紙、内表紙　　　　　　　（目次）、１頁、３頁、１５頁、裏表紙
　甲第３号証：ＬＡＭＢＳＯＮカタログ、日本シイベルヘグナー（株）発行　　　　　　　、発行日：２００６年４月発行、表紙、４〜９頁、５７頁、　　　　　　　裏表紙
（２）取消理由で採用しなかった特許異議申立ての理由についての判断
ア　本件特許発明１の進歩性について
　上記４の（２）で示した相違点１について検討する。
　甲第１号証の段落【００４２】には、（メタ）アクリロイル基を一つだけ有する単官能化合物が多数列記されている。　
　しかしながら、これらの列記された単官能化合物の中から本件特許発明１の成分に該当する「シクロヘキシル（メタ）アクリレート」、「ジシクロペンタニル（メタ）アクリレート」、「イソボルニル（メタ）アクリレート」、「アダマンチル（メタ）アクリレート」などの成分を選び出し、甲１発明の「テトラヒドロフルフリルアクリレート（Ｂ６）」と置き換える動機付けは甲第１号証の記載からは読み取れない。
　仮に、上記成分が置換できたとしても、本件特許発明１が奏する「伸張性と硬さ、伸びと強さの両立性が優れ、更に、耐溶剤性が優れる」との作用効果は、甲第１号証の記載から、当業者が予測できるとはいえない。
　また、甲第２及び３号証にも、嵩高官能基を有する単官能アクリレートが「ジシクロペンタニル基、イソボルニル基、アダマンタニル基、又は、シクロヘキサニル基を有する単官能アクリレート」であることは記載も示唆もされていない。そのため、相違点１は、甲１発明および甲第２ないし３号証の記載に基づいて、当業者が容易に想到し得たということはできない。　
　したがって、相違点１については、甲１発明および甲第１ないし３号証の記載に基づいて、当業者が容易に想到し得たということはできない。
　よって、本件特許発明１は、甲１発明に基づいて当業者が容易に発明をすることができたものということはできない。
イ　本件特許発明２の進歩性について
　本件特許発明２と甲１発明を対比する。
　甲１発明の「数平均分子量が１１３０」、「２−ヒドロキシ−３−フェニルオキシプロピルアクリレート（Ｂ４）」、「テトラヒドロフルフリルアクリレート（Ｂ６）」、「アクロイルモルホリン（Ｂ５）」、「光硬化性樹脂組成物」は、それぞれ、本件特許発明２の「数平均分子量が８７００以下」、「芳香環を有する単官能アクリレート」、「嵩高官能基を有する単官能アクリレート」、「単官能アクリルアミド」、「光硬化性樹脂組成物」に相当する。 
　甲１発明の「ウレタンアクリレート（Ａ３）又はその精製ウレタンアクリレート（Ａ４）」は、ポリオール化合物とポリイソシアネート化合物と水酸基含有（メタ）アクリレート化合物を反応させて得られるものであり、ポリカーボネート主鎖を有するものであるから、本件特許明細書の段落【００１５】の「本発明に使用するウレタン（メタ）アクリレートはエステル構造を主鎖に持つもので、ポリエステルジオール、ポリカーボネートジオール、ポリカプロラクトンジオール等のエステル構造を有するジオールと水酸基を有する（メタ）アクリレートとポリイソシアネートから調成したものである。」との記載からみて、本件特許発明２の「ポリエステル主鎖のウレタンアクリレート」に相当する。
　さらに、甲１発明の「テトラヒドロフルフリルアクリレート（Ｂ６）」は、テトラヒドロフラニル基を有するから、本件特許発明２の「嵩高官能基を有する単官能アクリレートが・・・テトラヒドロフラニル基・・・を有する単官能アクリレート」に相当する。 
　そうすると両者は、以下の一致点で一致し、少なくとも次の相違点２で相違する。
＜一致点＞
「数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがテトラヒドロフラニル基を有する単官能アクリレートである光硬化性樹脂組成物。」 
＜相違点２＞
　本件特許発明２は、「単官能アクリルアミドが、ジメチルアクリルアミド、イソプロピルアクリルアミド、ジエチルアクリルアミド、ヒドロキシエチルアクリルアミドからなる群から選ばれる」のに対し、甲１発明は、そのような特定がない点。
　相違点２について検討する。
　甲第１ないし３号証には、「単官能アクリルアミドが、ジメチルアクリルアミド、イソプロピルアクリルアミド、ジエチルアクリルアミド、ヒドロキシエチルアクリルアミドからなる群から選ばれる」ことは記載も示唆もされていない。
　したがって、相違点２は、甲１発明および甲第１ないし３号証の記載に基づいて、当業者が容易に想到し得たということはできない。
　よって、本件特許発明２についての進歩性の欠如に関する理由は、理由がない。
ウ　本件特許発明３の新規性及び進歩性について
　本件特許発明３と甲１発明を対比する。
　一致点については、上記イの＜一致点＞と同様であり、少なくとも次の相違点３で相違する。
＜相違点３＞
　本件特許発明３は、「さらに、２２０〜２６０ｎｍに最大吸収波長を有する紫外線重合開始剤と、３００〜３８０ｎｍに最大吸収波長を有する紫外線重合開始剤とを、３：１〜７：１の割合で含む」のに対し、甲１発明は、そのような特定がない点。
　相違点３について検討する。
　甲第１号証には、「さらに、２２０〜２６０ｎｍに最大吸収波長を有する紫外線重合開始剤と、３００〜３８０ｎｍに最大吸収波長を有する紫外線重合開始剤とを、３：１〜７：１の割合で含むこと」は記載も示唆もされていない。
　そして、甲第１号証の実施例３及び４に記載の光重合開始剤である「Ｃ３ オリゴ［２−ヒドロキシ−２−メチル−１−〔４−（１−メチルビニル）フェニル〕プロパン−１−オン］（商品名：Ｅｓａｃｕｒｅ ＫＩＰ１５０、Ｌａｍｂｅｒｔｉ社製）」及び「Ｃ４ ２，２−ジメトキシ−１，２−ジフェニルエタン−１−オン」が、「２２０〜２６０ｎｍに最大吸収波長を有する紫外線重合開始剤」と、「３００〜３８０ｎｍに最大吸収波長を有する紫外線重合開始剤」のいずれに該当するか否かは、甲第１ないし３号証の証拠上明らかではない。
　そうすると、上記相違点３は、実質的な相違点である。
　したがって、本件特許発明３が、甲第１号証に記載された発明であるということはできない。
　また、特許異議申立人は、
「さらに、前記イ−１−６）で説明した通り、同号証の実施例１及び同２では、本件特許発明３の（Ａ）〜（Ｄ）成分を含む例ではないものの、以下に示す通り（Ｅ−Ａ）及び（Ｅ−Ｂ）成分にそれぞれ該当するＣ１とＣ２を組み合わせている。
　Ｃ１ １−ヒドロキシシクロヘキシルフェニルケトン ；３部
　Ｃ２ ２−メチル−１−［４−（メチルチオ）フェニル］−２−モルホリノ−プロパン−１−オン ；２部
又、同号証の実施例１及び同２のＣ１とＣ２の比率は、本件特許発明３における（Ｅ−Ａ）及び（Ｅ−Ｂ）成分の割合を満たさないものの、紫外線重合開始剤の使用割合に関して、目的に応じて割合を適宜変更することは、当業者が通常行う程度の技術である。」と主張する（特許異議申立書の第２０頁第２−１２行。）。
　しかしながら、甲第１号証に記載の実施例１及び２は、甲１発明の各成分を含むものではなく、甲１発明において実施例３及び４において使用された光重合開始剤Ｃ３及びＣ４の代わりに、実施例１及び２で使用された光重合開始剤Ｃ１及びＣ２を用いる動機付けは、甲第１号証の記載から読み取ることができない。
　また、甲第１号証に記載の実施例３及び４において上記Ｃ３及びＣ４の代わりに、上記Ｃ１及びＣ２を用いたとしても、当該Ｃ１とＣ２の比率（１．５：１）を変更して、「３：１〜７：１」の範囲にすることは、何らの方針もなしに、当業者が適宜になし得るということはできない。
　したがって、本件特許発明３は、甲１発明に基づいて当業者が容易に発明をすることができたものということはできない。
　さらに、甲第２及び甲第３号証の記載を参照しても、「２２０〜２６０ｎｍに最大吸収波長を有する紫外線重合開始剤と、３００〜３８０ｎｍに最大吸収波長を有する紫外線重合開始剤とを、３：１〜７：１の割合で含むこと」は記載されていないし、甲第１号証に記載の実施例３及び４における光重合開始剤Ｃ３及びＣ４の代わりに、「２２０〜２６０ｎｍに最大吸収波長を有する紫外線重合開始剤と、３００〜３８０ｎｍに最大吸収波長を有する紫外線重合開始剤」を使用し、さらに、それらの使用割合を「３：１〜７：１の割合で含む」との動機付けを見いだすことはできない。
　したがって、本件特許発明３は、甲１発明及び甲第１ないし３号証に記載の事項に基づいて当業者が容易に発明をすることができたものということはできない。
　よって、本件特許発明３についての新規性及び進歩性の欠如に関する理由は、理由がない。
エ　本件特許発明４の進歩性について
　本件特許発明４と甲１発明を対比する。
　甲１発明の「数平均分子量が１１３０」、「２−ヒドロキシ−３−フェニルオキシプロピルアクリレート（Ｂ４）」、「テトラヒドロフルフリルアクリレート（Ｂ６）」、「アクロイルモルホリン（Ｂ５）」、「光硬化性樹脂組成物」は、それぞれ、本件特許発明４の「数平均分子量が８７００以下」、「芳香環を有する単官能アクリレート」、「嵩高官能基を有する単官能アクリレート」、「単官能アクリルアミド」、「光硬化性樹脂組成物」に相当する。 
　甲１発明の「ウレタンアクリレート（Ａ３）又はその精製ウレタンアクリレート（Ａ４）」は、ポリオール化合物とポリイソシアネート化合物と水酸基含有（メタ）アクリレート化合物を反応させて得られるものであり、ポリカーボネート主鎖を有するものであるから、本件特許明細書の段落【００１５】の「本発明に使用するウレタン（メタ）アクリレートはエステル構造を主鎖に持つもので、ポリエステルジオール、ポリカーボネートジオール、ポリカプロラクトンジオール等のエステル構造を有するジオールと水酸基を有する（メタ）アクリレートとポリイソシアネートから調成したものである。」との記載からみて、本件特許発明４の「ポリエステル主鎖のウレタンアクリレート」に相当する。
　さらに、甲１発明の「テトラヒドロフルフリルアクリレート（Ｂ６）」は、テトラヒドロフラニル基を有するから、本件特許発明４の「嵩高官能基を有する単官能アクリレートが・・・テトラヒドロフラニル基・・・を有する単官能アクリレート」に相当する。 
　また、甲１発明の上記Ａ３又はＡ４は、５０重量部であるから、割合を算出すると甲１発明の全成分中５２．７重量％となり、本件特許発明４の「ポリエステル主鎖のウレタンアクリレート・・・は・・・、４０〜８０重量％」を満たす。
　同様に、甲１発明の上記Ｂ４は、１５重量部であるから、割合を算出すると甲１発明の全成分中１５．７重量％となり、本件特許発明４の「芳香環を有する単官能アクリレート・・・は・・・１０〜２５重量％」を満たし、甲１発明の上記Ｂ５は、１０重量部であるから、割合を算出すると甲１発明の全成分中１０．５重量％となり、本件特許発明４の「単官能アクリルアミドは・・・５〜１２重量％」を満たす。
　そうすると両者は、以下の一致点で一致し、少なくとも次の相違点４で相違する。
＜一致点＞
「数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがテトラヒドロフラニル基を有する単官能アクリレートであり、ポリエステル主鎖のウレタンアクリレート、芳香環を有する単官能アクリレート、単官能アクリルアミドはラジカル重合性成分中、４０〜８０重量％、１０〜２５重量％、５〜１２重量％含まれる光硬化性樹脂組成物。」 
＜相違点４＞
　本件特許発明４は、嵩高官能基を有する単官能アクリレートが「ラジカル重合性成分中、・・・５〜１２重量％・・・含まれる」のに対し、甲１発明は、テトラヒドロフルフリルアクリレート（Ｂ６）が２０重量部である点。
　相違点４について検討する。
　甲１発明におけるラジカル重合性成分に対するテトラヒドロフルフリルアクリレート（Ｂ６）の割合を算出すると、２１．１重量％である。
　そうすると、甲１発明におけるテトラヒドロフルフリルアクリレート（Ｂ６）の割合は、本件特許発明４における「５〜１２重量％」を満たしていないことは明らかである。
　そして、甲１発明において、テトラヒドロフルフリルアクリレート（Ｂ６）の割合２１．１重量％を、「５〜１２重量％」の範囲にする動機付けは、甲第１号証から読み取ることはできないから、甲１発明において、ラジカル重合性成分に対するテトラヒドロフルフリルアクリレート（Ｂ６）の割合をラジカル重合性成分中５〜１２重量％に変更することは、当業者が適宜になし得るとはいうことができない。
　また、本件特許発明４が奏する「伸張性と硬さ、伸びと強さの両立性が優れ、更に、耐溶剤性が優れる」との作用効果は、甲第１号証の記載から、当業者が予測できるとはいえない。
　したがって、本件特許発明４は、甲１発明及び甲第１号証に記載の事項に基づいて当業者が容易に発明をすることができたものということはできない。
　さらに、甲第２及び３号証には、「嵩高官能基を有する単官能アクリレートが「ラジカル重合性成分中、・・・５〜１２重量％・・・含まれる」ことは記載も示唆もされておらず、甲第２及び３号証の記載から、当該作用効果は、当業者が予測できるとはいえない。
　したがって、本件特許発明４は、甲１発明及び甲第１ないし３号証に記載の事項に基づいて当業者が容易に発明をすることができたものということはできない。
　よって、本件特許発明４についての進歩性の欠如に関する理由は、理由がない。
オ　本件特許発明３の明確性について
　特許異議申立人の主張は、概略、訂正前の本件特許発明３における「２２０〜２６０ｎｍに最大吸収波長を有する紫外線重合開始剤と、３００〜３８０ｎｍに最大吸収波長を有する紫外線重合開始剤」に関する定義が本件特許明細書の記載では不明確であるというものであるが、実施例で使用された「イルガキュア１８４　ＢＡＳＦジャパン、商品名、１ヒドロキシ−シクロヘキシル−フェニル−ケトン」は、２４０ｎｍに最大吸収波長を有し、「ＬｕｃｎｉｎＴＰＯ（ＢＡＳＦジャパン、商品名、フェニル（２，４，６−トリメチルベンゾイル）ホスフィン酸エチル」は、３００〜３８０ｎｍに最大吸収波長を有することは明らかであるから、本件特許明細書にその定義が記載されていないとしても、「最大」という用語は、日本語として明確である。
　したがって、本件特許発明３に関して、特許請求の範囲の記載が、第三者の利益が不当に害されるほどに不明確であるとはいえない。
　よって、本件特許発明３についての明確性に関する理由は理由がない。
カ　本件特許発明４の明確性について
　特許異議申立人の主張は、概略、訂正前の本件特許発明４における「ポリエステル主鎖のウレタンアクリレート、芳香環を有する単官能アクリレート、嵩高官能基を有する単官能アクリレート、単官能アクリルアミドはラジカル重合性成分中、４０〜８０重量％、１０〜２５重量％、５〜１２重量％、５〜１２重量％含まれる」に関して不明確な場合があるというものであるが、ポリエステル主鎖のウレタンアクリレート、芳香環を有する単官能アクリレート、嵩高官能基を有する単官能アクリレート及び単官能アクリルアミドを含むラジカル重合性成分には、これら以外に紫外線重合開始剤を含むことができるから（請求項３の記載参照。）、例えば、ウレタンアクリレートが４０重量％のときに、ウレタンアクリレート、芳香環を有する単官能アクリレート、嵩高官能基を有する単官能アクリレート及び単官能アクリルアミドの合計が１００％にならなくても本件特許発明４の記載は不明確ではない。
　したがって、本件特許発明４に関して、特許請求の範囲の記載が、第三者の利益が不当に害されるほどに不明確であるとはいえない。
　
　よって、本件特許発明４についての明確性に関する理由は理由がない。
第４　結語
　上記第３のとおりであるから、取消理由及び特許異議申立書に記載された特許異議申立理由によっては、請求項１ないし４に係る特許を取り消すことはできない。
　また、他に請求項１ないし４に係る特許を取り消すべき理由を発見しない。
　よって、結論のとおり決定する。
【異議決定日】
平成３０年８月２１日（２０１８．８．２１）
【訂正の要旨】
審決（決定）の【理由】欄参照。
（５４）【発明の名称】
光硬化性樹脂組成物
　【技術分野】
　【０００１】
　本発明は、伸びと強さを有する光硬化性樹脂組成物に関するものである。
　【背景技術】
　【０００２】
　光硬化樹脂は無溶剤で、硬化速度が大きく、電子関係部品、実装等に用いられている。しかし、硬化速度、強度、耐溶剤性等を求めると伸びが乏しく、強靱性に乏しい硬化物となり、強靱性が求められるシール材料等では設計で伸びを回避するもので、熱膨張の異なる異種材料には適応が難しいものであった。
　【０００３】
　特許文献１の発明は（Ａ）末端に（メタ）アクリル基を有し主骨格を水添されたポリブタジエンである重合体と、（Ｂ）飽和脂肪族エラストマーと、（Ｃ）光重合開始剤の（Ａ）〜（Ｃ）を主成分とする光硬化性組成物とした。あるいは、前記（Ａ）〜（Ｃ）の組成物に（Ｄ）炭素数５以上の鎖状脂肪族または脂環式単官能（メタ）アクリレートを、さらに添加した（Ａ）〜（Ｄ）を主成分とする光硬化性組成物が耐溶剤性や透湿バリア性を高めるとともに、ヒートサイクルによる被着材の膨張、収縮に追従可能なシール材となることを開示している。
　【０００４】
　特許文献２の発明は水酸基と（メタ）アクリロイル基を有する化合物（ａ１）、ポリオール（ａ２）およびポリイソシアネート（ｂ）から形成されてなるウレタン（メタ）アクリレート（Ａ）、ポリオール（Ｂ）および光重合開始剤（Ｃ）からなる感光性樹脂組成物が紫外線による硬化後の透明性に優れ、熱や時間経過による外観や物性変化の小さい感光性樹脂硬化物、該硬化物を与える感光性樹脂組成物、並びに、該組成物を基材に塗布し紫外線を照射して硬化させる被覆物の製造方法となることを開示している。
　【０００５】
　特許文献３の発明は２層以上のポリカーボネート樹脂フィルムおよび／またはシートを、（Ａ）（メタ）アクリレートモノマー、（Ｂ）（メタ）アクリレートオリゴマーおよび（Ｃ）アクリルアミド誘導体と、（Ｄ）シラン化合物および／または（Ｅ）有機リン化合物とを含有する曲げ加工性に優れた（メタ）アクリレート系接着剤組成物を用いて積層してなる厚さ０．１ｍｍ〜３０ｍｍの積層体において、該積層体を１３０℃〜１８５℃、積層体の上下表面温度差２０℃以内で加熱した後、該積層体を曲率半径１０ｍｍ以上の曲面に曲げ加工することを特徴とするポリカーボネート樹脂積層体の製造方法で透明性、接着力、耐熱性、耐湿性および曲げ加工性に優れたポリカーボネート樹脂積層体となることを開示さしている。
　【０００６】
　特許文献４の発明は、（１）〜（３）とを反応させて得られる成分（１）の繰り返し単位数が２以上でかつ成分（１）の構成単位あたり３〜１１個のウレタン結合基及び／またはウレア結合基を有する分子量が１０００〜２００００のウレタンアクリレート（Ａ）、分子量が５００未満の重合性モノマー（Ｂ）を含有してなることを特徴とする活性エネルギー線硬化型接着剤が活性エネルギー線に対する硬化性に優れ、基材に対する接着強度、柔軟性、耐候性、耐熱性、耐水性及び耐薬品性に優れる活性エネルギー線硬化型接着剤となることを開示している。（（１）芳香族ジカルボン酸を４０モル％以上を含有し、かつ分子量１０００〜１００００の共重合ポリエステルポリオール（２）ポリイソシアネート化合物（３）１個以上の（メタ）アクリロイルオキシ基と１個以上の水素基を有する化合物）
　【先行技術文献】
　【特許文献】
　【０００７】
　【特許文献１】特開２００６−８８１９号公報
　【特許文献２】特開２００７−３１４７７９号公報
　【特許文献３】特開２００９−２７４２５５公報
　【特許文献４】特開平７−２９２３２３号公報
　【発明の概要】
　【発明が解決しようとする課題】
　【０００８】
　解決しようとする課題は、硬さと伸張性を備え、更に耐溶剤性を有する光硬化性樹脂組成物を提供する。
　【課題を解決するための手段】
　【０００９】
　請求項１の発明は、数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、又は、シクロヘキサニル基を有する単官能アクリレートであることを特徴とする光硬化性樹脂組成物である。
　【００１０】
　請求項２の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
　【００１１】
　請求項３の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
　【００１２】
　請求項４の発明は、
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
　【発明の効果】
　【００１３】
　本発明は樹脂組成物の硬度と伸張性を備え、更に耐溶剤性を有する効果を有する。
　【発明を実施するための形態】
　【００１４】
　ラジカル重合性光硬化樹脂は、柔軟性を求めると強度が得られず、強度を追求すると伸びが得られない硬化物となっていた。また、耐溶剤性を有する硬化物は一般に架橋度を高めることで適うが硬く、靭性のあるものは得られなかった。本発明は、ポリエステル主鎖のウレタンアクリレートオリゴマーに芳香環を有する単官能アクリレート、嵩高官能基を有する単官能アクリレート、単官能アクリルアミドを組み合わせて配合することによって、強度と伸びが両立する強靱性を有する光硬化性樹脂組成物となり、さらに、耐溶剤性が高い光硬化性樹脂組成物となることをみいだし、本発明に到った。
　【００１５】
　本発明に使用するウレタン（メタ）アクリレートはエステル構造を主鎖に持つもので、ポリエステルジオール、ポリカーボネートジオール、ポリカプロラクトンジオール等のエステル構造を有するジオールと水酸基を有する（メタ）アクリレートとポリイソシアネートから調成したものである。本願の伸びと強度の両立、耐溶剤性を求めるには、一構造単位（オリゴマー）当たり、２の（メタ）アクリロイル基を有し、数平均分子量が、８０００〜１８０００のウレタン（メタ）アクリレートが好ましい。市販品に紫光ＵＶ−３０００Ｂ、ＵＶ−３２００Ｂ（日本合成化学工業（株）、商品名）、ＵＮ−７６００（根上工業（株）、商品名）、ＲＸ８−３−６、ＲＸ４３−２１（亜細亜工業（株）、商品名）等を上げることができる。
　【００１６】
　芳香環を有する単官能アクリレートはエステルにベンゼン環を有するアクリレートで、ベンジルアクリレート、フェノキシエチルアクリレート、エトキシ化ｏ−フェニルフェノールアクリレート、フェノキシポリエチレングリコールアクリレート、フェノキシ−ポリエチレングリコールアクリレート、ノニルフェノールＥＯ付加物アクリレート、フェノキシジエチレングリコールアクリレート、２−ヒドロキシ−３−フェノキシプロピルアクリレート、２−アクリロイロキシエチル−フタル酸、２−アクリロイロキシエチル−２−ヒドロキシエチル−フタル酸、ネオペンチルグリコール−アクリル酸−安息香酸エステルをあげることができ、中でもベンジルアクリレート、フェノキシエチルアクリレートが、粘度が低く、相溶性が良く、耐溶剤性を高め、好ましい。
　【００１７】
　嵩高官能基を有する単官能アクリレートはジシクロペンタニル基、ジシクロペンテニル基、イソボルニル基、アダマンタニル基、テトラヒドロフラニル基、シクロヘキサニル基を有するもので、ジシクロペンテニルアクリレ−ト、ジシクロペンテニルオキシエチルアクリレ−ト、ジシクロペンタニルアクリレ−ト、イソボルニルアクリレート、アダマンタニルアクリレート、テトラヒドロフルフリルアクリレート、シクロヘキシルアクリレートなどが挙げられる。中でもジシクロペンタニルアクリレ−ト、イソボルニルアクリレートが低粘度で、相溶性、硬化性、空気硬化性に優れ好ましい。
　【００１８】
　単官能アクリルアミドはアクリル酸とアミンとで、アミドを形成したアクリルアミドで、ジメチルアクリルアミド、アクリロイルモルホリン、イソプロピルアクリルアミド、ジエチルアクリルアミド、ヒドロキシエチルアクリルアミドがあげられ、中でもジメチルアクリルアミド、アクリロイルモルホリンが耐溶剤性、保存性、相溶性、硬化性、空気硬化性が優れ好ましい。
　【００１９】
　光開始剤は、可視光や紫外線でラジカルを生じる、汎用される光重合開始剤で良く、エネルギーが高い紫外線が好ましい。更に、２２０〜２６０ｎｍに最大吸収波長を有する紫外線重合開始剤（光開始剤Ａとする）と３００〜３８０ｎｍに最大吸収波長を有する紫外線重合開始剤（光開始剤Ｂ）とするを組み合わせて配合することにより、本願発明の光硬化性樹脂組成物を効率的に重合することができる。光開始剤Ａと光開始剤Ｂの配合比率は３：１〜７：１が好ましく、ラジカル重合性成分に対して、２〜６重量％配合することが好ましい。光開始剤Ａとして２−ヒロドキシ−１−｛４−［４−（２−ヒドロキシ−２−メチル−プロピオニル）−ベンジル］フェニル｝−２−メチル−プロパン−１−オン、１−ヒドロキシ−シクロヘキシル−フェニル−ケトン、４’−（２−ヒドロキシエトキシ）−２−ヒドロキシ−２−メチルプロピオフェノンを上げることができる。光開始剤Ｂとして２‐メチル‐１‐［４‐（メチルチオ）フェニル］‐２‐モルホリノプロパン‐１‐オン、フェニルビス（２，４，６−トリメチルベンゾイル）ホスフィンオキシド、フェニル（２，４，６−トリメチルベンゾイル）ホスフィン酸エチルを上げることができる。
　【００２０】
　その他、添加剤として汎用の添加剤の他、密着性を高めるため、リン酸基含有アクリルモノマー、アルコキシシラン含有アクリルモノマーを添加することができる。
　【００２１】
　ポリエステル主鎖のウレタンアクリレート、芳香環を有する単官能アクリレート、嵩高官能基を有する単官能アクリレート、単官能アクリルアミドはラジカル重合性成分中、４０〜８０重量％、１５〜２５重量％、０〜１５重量％、０〜１５重量％で配合され、硬度、強度と伸びを有する強靱性を示し、４０〜８０重量％、１０〜２５重量％、５〜１２重量％、５〜１２重量％で、さらに、耐溶剤性を付与することができる。
　【００２２】
　以下実施例で、詳細に説明する。なお、室温は２５℃相対湿度６５％で行った。
　【００２３】
　実施例１
　ＲＸ４３−２１（亜細亜工業（株）、商品名、ウレタンアクリレートオリゴマー、主鎖　エステル系、１分子当たりのアクリロイル基２、数平均分子量８７００）６０重量部、ライトアクリレートＩＢ−ＸＡ（共栄社化学（株）、商品名、イソボルニルアクリレート）１０重量部、ＡＣＭＯ（（株）興人、アクリロイルモルホリン）１０重量部、ライトアクリレートＰＯ−Ａ（共栄社化学（株）、商品名、フェノキシエチルアクリレート）２０重量部、開始剤としてイルガキュア１８４（ＢＡＳＦジャパン、商品名、１−ヒドロキシ−シクロヘキシル−フェニル−ケトン）３重量部、ＬｕｃｎｉｎＴＰＯ（ＢＡＳＦジャパン、商品名、フェニル（２，４，６−トリメチルベンゾイル）ホスフィン酸エチル）０．５重量を混合撹拌して、実施例１の光硬化性樹脂組成物とした。
　【００２４】
　実施例２
　実施例１のＡＣＭＯをＤＭＡＡ（（株）興人、ジメチルアクリルアミド）に変えた以外、実施例１と同じく行い実施例２の光硬化性樹脂組成物とした。
　【００２５】
　実施例３
　実施例１のライトアクリレートＰＯ−ＡをＶ＃１６０（大阪有機化学工業（株）、商品名、ベンジルアクリレート）に変えた以外、実施例１と同じく行い実施例３の光硬化性樹脂組成物とした。
　【００２６】
　実施例４
　実施例２のライトアクリレートＰＯ−ＡをＶ＃１６０（大阪有機化学工業（株）、商品名、ベンジルアクリレート）に変えた以外、実施例２と同じく行い実施例４の光硬化性樹脂組成物とした。
　【００２７】
　参考例１
　実施例１のライトアクリレートＩＢ−ＸＡを２０重量部に、ＡＣＭＯを無配合に変えた以外、実施例１と同じく行い参考例１の光硬化性樹脂組成物とした。
　【００２８】
　参考例２
　実施例１のＡＣＭＯを２０重量部に、ライトアクリレートＩＢ−ＸＡを無配合に変えた以外、実施例１と同じく行い参考例２の光硬化性樹脂組成物とした。
　【００２９】
　参考例３
　実施例１のＲＸ４３−２１を紫光ＵＶ−３０００Ｂ（日本合成化学工業（株）、商品名、ウレタンアクリレートオリゴマー、主鎖　エステル系、１分子当たりのアクリロイル基２、数平均分子量１８０００））に変えた以外、実施例１と同じく行い参考例３の光硬化性樹脂組成物とした。
　【００３０】
　参考例４
　参考例３のライトアクリレートＩＢ−ＸＡをファンクリルＦＡ−５１３ＡＳ（日立化成工業（株）、商品名、ジシクロペンタニルアクリレ−ト）に、ライトアクリレートＰＯ−ＡをＶ＃１６０に変えた以外、参考例３と同じく行い参考例４の光硬化性樹脂組成物とした。
　【００３１】
　参考例５
　参考例３のＡＣＭＯをＤＭＡＡに、ライトアクリレートＰＯ−ＡをＶ＃１６０に変えた以外、参考例３と同じく行い参考例５の光硬化性樹脂組成物とした。
　【００３２】
　参考例６
　参考例４のＡＣＭＯをＤＭＡＡに変えた以外、参考例４と同じく行い参考例６の光硬化性樹脂組成物とした。
　【００３３】
　実施例５
　ＲＸ８−３−６（亜細亜工業（株）、商品名、ウレタンアクリレートオリゴマー、主鎖　エステル系、１分子当たりのアクリロイル基２、数平均分子量８５００）７０重量部、ライトアクリレートＩＢ−ＸＡ（共栄社化学（株）、商品名、イソボルニルアクリレート）１０重量部、ＡＣＭＯ（（株）興人、アクリロイルモルホリン）１０重量部、ライトアクリレートＰＯ−Ａ（共栄社化学（株）、商品名、フェノキシエチルアクリレート）１０重量部、イルガキュア１８４３重量部、Ｌｕｃｎｉｎ　ＴＰＯ　０．５重量部を混合撹拌して、実施例５の光硬化性樹脂組成物とした。
　【００３４】
　比較例１
　実施例５の　ライトアクリレートＩＢ−ＸＡを３０重量部に、ＡＣＭＯおよびライトアクリレートＰＯ−Ａを無配合に変えた以外、実施例５と同じく行い比較例１の光硬化性樹脂組成物とした。
　【００３５】
　比較例２
　実施例５の　ＡＣＭＯを３０重量部に、ライトアクリレートＩＢ−ＸＡおよびライトアクリレートＰＯ−Ａを無配合に変えた以外、実施例５と同じく行い比較例２の光硬化性樹脂組成物とした。
　【００３６】
　比較例３
　実施例５の　ライトアクリレートＰＯ−Ａを３０重量部に、ライトアクリレートＩＢ−ＸＡを無配合に変えた以外、実施例５と同じく行い比較例３の光硬化性樹脂組成物とした。
　【００３７】
　比較例４
　実施例５の　ライトアクリレートＩＢ−ＸＡを１５重量部、ＡＣＭＯを１５重量部に、ライトアクリレートＰＯ−Ａを無配合に変えた以外、実施例５と同じく行い比較例４の光硬化性樹脂組成物とした。
　【００３８】
　比較例５
　実施例１の　ＲＸ４３−２１をＳＵＡ−００８（亜細亜工業（株）、商品名、ウレタンアクリレートオリゴマー、主鎖　エーテル系、１分子当たりのアクリロイル基２、数平均分子量１６３００）に変えた以外、実施例１と同じく行い比較例５の光硬化性樹脂組成物とした。
　【００３９】
　【表１】
　【００４０】
　硬化性：１００μｍ　ポリエチレンテレフタラートフイルム（以下ＰＥＴとする。）に厚さ１ｍｍのシリコン製型枠に実施例、参考例、比較例の光硬化性樹脂組成物を入れ、泡が入らないように、ＰＥＴを被せ、ＰＥＴ下で１００ｍＷ／ｃｍ２の強度で硬化するまで紫外線照射する、その時のＰＥＴ下の積算光量が６００ｍＪ
２を超えたものを×とした。硬化は屈折率を測定して屈折率が変化しなくなった時を硬化とした。
　【００４１】
　引張特性：ＪＩＳＫ６２５１：２０１０に準じて、測定した。ＰＥＴに１１０ｍｍ×１１０ｍｍ×１ｍｍのシリコンゴムの型枠を載せ、実施例、参考例、比較例の光硬化性樹脂組成物を入れ、泡が入らないように、ＰＥＴを被せ、ＰＥＴ下で１００ｍＷ／ｃｍ２の強度で、ＰＥＴ下の積算光量が８５０ｍＪ／ｃｍ２紫外線照射し、これをダンベル３号の打抜き刃型で打ち抜き、２３±２℃２４時間静置後、引張速度は１０ｍｍ／ｍｉｎで切断時引張強さ（Ｎ／ｍｍ２）と切断時伸び（％）を測定した。
　【００４２】
　硬さ：ＪＩＳＫ６２５３−３：２０１２に準じ、デュロメータ、タイプＤにて測定した。ＰＥＴに２０ｍｍφ×３ｍｍｔのシリコンゴムの型枠を載せ、実施例、参考例、比較例の光硬化性樹脂組成物を入れ、泡が入らないように、ＰＥＴを被せ、ＰＥＴ下で１００ｍＷ／ｃｍ２の強度で、ＰＥＴ下の積算光量が８５０ｍＪ／ｃｍ２紫外線照射し、２３±２℃２４時間静置後、これを２枚重ねて、測定した。
　【００４３】
　耐溶剤性：上記　試験片をエタノールおよびｎ−ヘキサンに２５℃２００時間浸漬して、取り出し後２５℃２４時間静置し、引張特性およびデュロメータ硬さＤタイプを測定した。
　【００４４】
　参考値：引張特性の切断時引張強さと切断時伸びの積を参考値とした。参考値は伸張性と強度が両立していると大きな値となり、抗張積に準ずる数値となる。
　【００４５】
　変化率：上記　引張特性、硬さ、参考値を常態での数値を分母に、エタノール、ｎ−ヘキサン浸漬後の数値を分子として、変化率（％）を求めた。
　変化率＝浸漬後数値÷常態数値×１００
　【産業上の利用可能性】
　【００４６】
　本発明は伸張性と硬さ、伸びと強さの両立性が優れ、更に、耐溶剤性が優れるため、構成物が外部応力等に歪みを生じたり、機構部品として、変形が必要な部位等のシール、接着、充填に向き、更に、これらは耐溶剤性が必要な用途も耐えることができる。
（５７）【特許請求の範囲】
　【請求項１】
　数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基
、又は
　【請求項２】
　
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
　【請求項３】
　
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、
　【請求項４】
　
数平均分子量が８７００以下であるポリエステル主鎖のウレタンアクリレートと、芳香環を有する単官能アクリレートと、嵩高官能基を有する単官能アクリレートおよび単官能アクリルアミドが含まれ、嵩高官能基を有する単官能アクリレートがジシクロペンタニル基、イソボルニル基、アダマンタニル基、テトラヒドロフラニル基、又は、シクロヘキサニル基を有する単官能アクリレートであり、